Brevet FR3044673A1 (20170609)
REVENDICATIONS1. Procédé de préparation d'une composition bitume-polymère comprenant : a) la préparation d'une composition bitume-polymère (BPa) comprenant au moins une base bitume-polymère et un additif de formule générale (I) R1-(COOH), dans laquelle Ri est une chaîne hydrocarbonée, linéaire ou ramifiée, saturée ou insaturée comprenant de 4 à 68 atomes de carbone, et z un entier variant de 1 à 4, b) le mélange à chaud de la composition bitume-polymère (BPa) et d'un composé (II) choisi parmi les composés susceptibles de réagir suivant une réaction acido-basique, une réaction d' amidation ou une réaction d'estérification avec un groupement acide carboxylique de l'additif (I).\n<CLM>\1\tProcédé selon la revendication 1 comprenant au moins une étape de stockage et/ou de transport à froid de la composition (BPa) entre les étapes a) et b).\n<CLM>\1\tProcédé selon la revendication 2, dans lequel la composition (BPa) est stockée et/ou transportée sous forme de pains de bitume.\n<CLM>\1\tProcédé selon l'une quelconque des revendications 1 à 3, dans lequel la composition bitume-polymère (BPa) comprend de 0,1% à 5% en masse de l'additif (I) par rapport à la masse totale de la composition bitume-polymère (BPa).\n<CLM>\1\tProcédé selon l'une quelconque des revendications 1 à 4, dans lequel l'étape b) du procédé comprend les étapes de : i) chauffage de la composition bitume-polymère (BPa) à une température comprise entre 100°C et 200°C et sous agitation jusqu'à l'obtention d'un mélange homogène, ii) ajout du composé (II) simultanément ou postérieurement à l'étape i).\n<CLM>\1\tProcédé selon l'une quelconque des revendications précédentes, dans lequel le composé (II) est choisi parmi : - un composé azoté de masse moléculaire supérieure à 90 g.mo1-1 et choisi parmi les polyamines à chaîne(s) grasse(s), 3044673 ICG70076 FR Texte pour dépôt 29 - un alcool ayant un point d'ébullition supérieur ou égal à 150°C, - un sel métallique organique ou inorganique basique choisi parmi les sels métalliques alcalins, les sels métalliques alcalino-terreux et leurs mélanges, et - les mélanges de ces composés. 5\n<CLM>\1\tProcédé selon la revendication 6, dans lequel le composé (II) est choisi parmi les polyamines à chaîne(s) grasse(s) obtenues en faisant réagir : - des polyalkylène polyamines à chaîne(s) grasse(s) de formule générale (III): R - NH - (CH2- CH2- CH2- NH)'-FI 10 (III) dans laquelle R représente une chaîne hydrocarbonée linéaire, saturée ou insaturée, comprenant de 8 à 22 atomes de carbone, et n un nombre entier de 2 à 5; avec - de l'acide formique. 15\n<CLM>\1\tProcédé selon la revendication 6 ou la revendication 7, dans lequel le composé (II) est un composé azoté de formule générale (IIIa) : (Ma) 20 dans laquelle R représente une chaîne hydrocarbonée linéaire, saturée ou insaturée, comprenant de 8 à 22 atomes de carbone et p représente un entier égal à (n-1).\n<CLM>\1\tProcédé selon la revendication 6, dans lequel le composé (II) est un alcool qui comprend 1, 2 ou 3 groupement(s) -OH et une chaîne carbonée, linéaire ou ramifiée, saturée 25 ou insaturée, présentant de 2 à 36 atomes de carbone.\n<CLM>\1\tProcédé selon la revendication 9, dans lequel le composé (II) est du glycérol. 3044673 ICG70076 FR Texte pour dépôt 30\n<CLM>\1\tProcédé selon la revendication 6, dans lequel le composé (II) est un sel métallique inorganique basique sous forme d'oxyde ou d'hydroxyde de métal alcalin ou alcalino-terreux tels que les hydroxydes ou oxydes de lithium, de sodium, de potassium, de magnésium ou de calcium.\n<CLM>\1\tProcédé selon l'une quelconque des revendications précédentes, dans lequel la teneur du composé (II) ajouté dans l'étape ii) va de 0,05% à 5% en masse, de préférence de 0,05% à 3% en masse, plus préférentiellement de 0,1% à 2% en masse par rapport à la masse totale de la composition bitume-polymère (BPa) de l'étape i).\n<CLM>\1\tProcédé selon l'une quelconque des revendications précédentes, dans lequel l'additif (I) est un diacide de formule générale HOOC-C,,F12,,-COOH dans laquelle w est un entier variant de 4 à\n<CLM>\1\t15\n<CLM>\1\tProcédé selon la revendication 13, dans lequel l'additif (I) est un diacide choisi parmi le groupe constitué par l'acide adipique, l'acide pimélique, l'acide subérique, l'acide azélaïque, l'acide sébacique, l'acide undécanedioïque, l'acide 1,2-dodécanedioïque et l'acide tétradécanedioïque. 20\n<CLM>\1\tComposition bitume polymère obtenue par le procédé selon l'une quelconque des revendications 1 à\n<CLM>\1\t16. Composition selon la revendication 15 qui présente un retour élastique mesuré à 25°C selon la norme NF EN 13398 d'au moins 70% par rapport au retour élastique de la 25 base bitume-polymère non réticulée, mesuré dans les mêmes conditions.\n<CLM>\1\tUtilisation de la composition selon la revendication 15 ou 16 pour la fabrication d'un enduit superficiel, un enrobé à chaud, un enrobé tiède, un enrobé à froid, un enrobé coulé à froid, une grave émulsion, ladite composition étant associée à des granulats 30 et/ou des fraisats de recyclage.\n<CLM>\1\tKit susceptible d'être utilisé dans la mise en oeuvre du procédé selon l'une quelconque des revendications précédentes comprenant au moins : 5 10 3044673 ICG70076 FR Texte pour dépôt 31 - une composition bitume-polymère (BPa) comprenant au moins une base bitume polymère et un additif (I), la composition étant solide à froid et sous forme divisée, - une capsule comprenant un composé (II). 5\n<CLM>\1\tKit selon la revendication 18, dans lequel la composition bitume-polymère (BPa) est sous forme de pain(s).\n<CLM>\1\tKit selon la revendication 19, dans lequel la composition bitume-polymère (BPa) comprend sur une de ses faces, une cavité permettant de loger tout ou partie de la capsule. 10\n<CLM>\1\tKit selon l'une quelconque des revendications 18 à 20, dans lequel la capsule est logée en tout ou partie dans ladite cavité de manière amovible.\n<CLM>\1\tKit selon l'une quelconque des revendications 18 à 21, dans lequel la capsule 15 comporte une enveloppe en film plastique thermofusible.\n<CLM>\1\tUtilisation du kit selon l'une quelconque des revendications 18 à 22 dans le procédé de préparation d'une composition bitume-polymère selon l'une quelconque des revendications 1 à\n<CLM>\1\t20 25 30